КОМПОЗИЦИЯ ДЛЯ ПЕНОКОМПАУНДА
FOAM COMPOUND COMPOSITION

Изобретение относится к эпоксидным композициям для получения заливочного пенокомпаунда и может быть использовано для заливки изделий радио- и электротехнического назначения, например, антенных излучателей, работающих в условиях повышенной влажности и механических воздействий.
Известна композиция для пенокомпаунда (RU 2224001 С1, опубл. 20.02.2004 г.), включающая эпоксидное соединение, полиамин, полигидросилоксан, пенорегулятор, причем в качестве эпоксидного соединения она содержит эпоксидную диановую смолу и триглицидиловый эфир полиоксипропилентриола, а в качестве полиамина - этилендиаминометилфенол и алифатические амины, а также низкомолекулярную полиамидную смолу при следующем соотношении компонентов, мас.ч.:
Эпоксидная диановая смола
75-85
Триглицидиловый эфир полиоксипропилентриола
24-14
Этилендиаминометилфенол
8-12
Алифатические амины
4-6
Низкомолекулярная полиамидная смола
18-24
Пенорегулятор
1-1,5
Однако данная композиция для пенокомпаунда имеет высокое водопоглощение, высокую диэлектрическую проницаемость (1,9±0,2), большой уровень согласования антенн в полосе частот (3), нестабильный коэффициент усиления антенны (уменьшение на 20%).
Наиболее близкой по технической сущности к предлагаемой является композиция для пенокомпаунда (RU 2294951 С1, опубл. 10.03.2007), включающая в себя эпоксидное соединение, этилендиаминометилфенол АФ-2, низкомолекулярную полиамидную смолу ПО-300, полигидросилоксановую жидкость 136-41, пенорегулятор Пента-483. В качестве эпоксидного соединения она содержит эпоксидную диановую смолу ЭД-20, титанкремнийорганический олигомер - продукт ТМФТ и смесь триглицидиловых эфиров полиоксипропилентриола - Лапроксид 703 и Лапроксид 301 в соотношении 4:1, а также катализатор К-1 марки А при следующем соотношении компонентов, мас.ч.:
Эпоксидная диановая смола ЭД-20
75-85
Титанкремнийорганический олигомер - продукт ТМФТ
19-21
Смесь триглицидиловых эфиров
полиоксипропилентриола Лапроксид 703 и
Лапроксид 301 в соотношении 4:1
53-61
Пенорегулятор Пента-483
1,5-1,7
Низкомолекулярная полиамидная смола ПО-300
30-34
Этилендиаминометилфенол АФ-2
30-34
Полигидросилоксановая жидкость 136-41
15-17
Катализатор К-1 марки А
1,5-1,7
Способ приготовления заключается в смешивании компонентов и отверждении при температуре 20-25°С в течение 48 часов.
Однако данная композиция для пенокомпаунда имеет большое водопоглощение, недостаточную механическую прочность, ухудшение радиотехнических характеристик в полосе частот после воздействия повышенной влажности.
Сущность изобретения состоит в том, что композиция для пенокомпаунда включает эпоксидную диановую смолу ЭД-20 (ГОСТ 10587-84), смесь триглицидиловых эфиров полипропилентриола Лапроксид-703 (ТУ 2226-029-10488057-98) и Лапроксид-301 (ТУ 2226-337-10488057-97) в соотношении 4:1, этилендиаминометилфенол АФ-2 (ТУ 2494-052-00205423-2004), пенорегулятор Пента-483 (ТУ 2483-026-40245042-2004), катализатор К-1 марки А (ТУ 6-02-1-011-89).
Новым признаком, отличающим ее от композиции для пенокомпаунда по RU 2294951, опубл. 10.03.2007, является содержание в ней этилсиликата-40 (ГОСТ 26371-84), олигометилгидридсилоксана Пента-804 ТУ-2229-013-40245042-00 и ацетона (ГОСТ 2768-84) при следующем соотношении компонентов, мас.ч.:
Эпоксидная диановая смола ЭД-20
75-85
Этилсиликат-40
4,0-4,5
Ацетон
0,15-0,17
Смесь триглицидиловых эфиров полиоксипропилентриола
Лапроксид-703 и Лапроксид-301 в соотношении 4:1
53-61
Пенорегулятор Пента-483
1,5-1,7
Этилендиаминометилфенол АФ-2
30-40
Олигометилгидридсилоксан «Пента-804»
3,5-5,0
Катализатор К-1 марки А
1,5-1,7
раствор дибутилдилаурата (ТУ6-02-1-002-86) олова в этилсиликате-32 (ТУ6-02-895-86) в соотношении 1:1.
Техническим результатом предлагаемого изобретения является снижение водопоглощения, повышение механической прочности и улучшение РТХ в нормальных условиях и после воздействия повышенной влажности.
Способ приготовления заключается в смешивании компонентов и отверждении при температуре 20-25°С в течение 24 часов, затем при 150±10°С в течение 5-7 часов.
В таблице 1 приведены составы композиции для пенокомпаунда.
Таблица 1
№ п.п.
Компоненты
Пример №1
Пример №2
Пример №3
1
Смола эпоксидная диановая
75
80
85
ЭД-20
2
Этилсиликат-40
4,0
4,3
4,5
3
Ацетон
0,15
0,16
0,17
4
Триглицидиловый эфир полиоксипропилентриола
42,4
45,6
48,8
Лапроксид-703
5
Триглицидиловый эфир полиоксипропилентриола
10,6
11,4
12,2
Лапроксид-301
6
Пенорегулятор Пента-483
1,5
1,6
1,7
7
Этилендиаминометилфенол АФ-2
30
35
40
8
Олигометилгидридсилоксан «Пента-804»
3,5
4,5
5,0
9
Катализатор К-1 марки А -раствор дибутилдилаурата (ТУ6-02-1-002-86) олова в этилсиликате-32 (ТУ6-02-895-86) в соотношении 1:1
1,5
1,6
1,7
Таблица 2
№ п/п
Показатели
По патенту №2294951
По заявленной композиции
1
Водопоглощение по ГОСТ 20869-75 «Пластмассы ячеистые жесткие.
45
9,8
9,5
9,7
Метод определения водопоглощения» - после выдержки в дистиллированной воде при 25±10°С в течение 1 суток, %
2
Влагопоглощение после пребывания в атмосфере с относительной влажностью 95±3% при температуре 55±2°С в течение 9 суток, %
13,2
2,7
2,5
2,6
3
Прочность при сжатии по ГОСТ 23206-78 «Пластмассы ячеистые жесткие. Метод испытания на сжатие», МПа
0,7
1,9
2,0
2,1
4
Напряжение пластической деформации, Н/см<sup>2</sup>
≥5
≥8
≥8,5
≥8,3
5
Форма диаграммы направленности
Не изменяется
Вырав-нив. на 10%
Вырав-нив. на 10%
Выравнив. на 10%
6
Коэффициент усиления антенны, дБ
Не изменяется
Увел. до 1,4
Увел. до 1,4
Увел. до 1,4
7
Уровень согласования в полосе
1,1-
1,1-
1,1-
частот (КСВН) в норм. условиях и после пребывания в атмосфере с относительной влажностью 95±3% при температуре 55±2°С в течение 9 суток
1,4-1,7
1,35
1,35
1,35
1,5-1,8
1,2-1,4
1,2-1,4
1,2-1,4
Как видно из данных, приведенных в таблице 2, предлагаемая композиция для пенокомпаунда имеет ряд преимуществ:
- снижение водопоглощения после выдержки в воде в течение 1 суток («9,8» против «45%»);
- снижение влагопоглощения после пребывания в условиях повышенной влажности в течение 9 суток («2,7» против «13,2%»);
- повышение прочности при сжатии(«2,0 МПа» против «0,7 МПа»);
2
- увеличение напряжения пластической деформации, Н/см («≥8» против «≥5»);
- форма диаграммы направленности выравнивается («на 10%» против «не изменяется»);
- коэффициент усиления антенны увеличивается («до 1,4 дБ» против «не изменяется»);
- улучшение уровня согласования в полосе частот (КСВН) («1,1-1,35» против «1,4-1,7»);
улучшение уровня согласования в полосе частот (КСВН) после пребывания в условиях повышенной влажности («1,2-1,4» против «1,5-1,8»).